(57)【要約】【課題】  軽量性に優れ、良好なピンナップ性と防炎性を発揮し得る防炎パネルを提供する。【解決手段】  個々の気泡が厚み方向に配向している、ポリオレフィン系樹脂発泡体の両面に、前記ポリオレフィン系樹脂発泡体の発泡性シート原反を加熱発泡する際に生じる面内方向の発泡力を抑制する為の面材が積層されてなる芯材３の少なくとも片面に、金属シート２１，２２（好ましくはアルミニウムシート）及び／又は防炎処理が施された面材１が積層されてなる。【選択図】  図１
2006225931.tif 000002
【特許請求の範囲】
【請求項１】
個々の気泡が厚み方向に配向しているポリオレフィン系樹脂発泡体の両面に、前記ポリオレフィン系樹脂発泡体の発泡性シート原反を加熱発泡する際に生じる面内方向の発泡力を抑制する為の面材が積層されてなる芯材の少なくとも片面に、金属シート及び／又は防炎処理が施された面材が積層されてなることを特徴とする防炎パネル。
【請求項２】
金属シートがアルミニウムシートであることを特徴とする請求項１記載の防炎パネル。
【発明の詳細な説明】
【技術分野】
【０００１】
本発明は、防炎パネルに関し、より詳細には、軽量で且つピンナップ性と防炎性を兼ね備えた防炎パネルに関する。
【背景技術】
【０００２】
従来、展示会などに使用される間仕切り用パネルや展示パネルは一般的に可燃性の木質系及びスチレンフォームなどの発泡樹脂等の可燃性パネルを芯材としたものが多く使用されてきた。近年、防火上の問題から芯材自体に不燃、難燃処理を施したものや表層の化粧面材に同じく不燃、難燃処理を施したものを芯材に積層したものが使用されつつある。
【０００３】
しかし、木質系のパネルを芯材に用いた場合、重量が大きく施工上の障害が発生しやすくなる。また、発泡樹脂系の素材の場合には、所謂ピンナップ性が阻害され、展示物をピンにてパネルに固定することに支障が出ることがある。
【０００４】
上記の様な課題を解決する手段として、例えば特許文献１には、ハニカム材や合成樹脂発泡体等の芯材の両面に、繊維板、合板及び木材等の可燃性で、かつピンナップ性に優れた基材を接合し、各々の基材の表面側にケイ酸カルシウム紙を難燃剤を混入させた接着剤により接着するとともに、各々のケイ酸カルシウム紙の表面側に防炎加工されたシート状装飾材を難燃剤を混入させた接着剤により接着したことを特徴とする防炎パネルなどが開示されている。
【０００５】
しかし上記の場合、ハニカム材や合成樹脂発泡体等の比重の軽い芯材に対しピンナップ性を保持する為に木質系パネルを積層する構成であるために、重量が大きくなるなどの施工・組立て上の問題とともに、製造上のコストアップが懸念される。
【０００６】
また、樹脂発泡体を芯材として、防炎処理を施したり防炎効果が期待できるシートを積層させることで、構成全体としての防炎機能を付与できたとしても、一般的に５倍以下の発泡倍率の場合は、表面層が固くピンを刺す際に支障が出やすくなる。反面、樹脂発泡体が５倍以上の発泡倍率の場合は、ピンを刺すことはできるが、ピンの固定が不安定になりやすく、展示用パネル等の掲示物を固定するのに有効なピンナップ性が阻害される傾向にある。
【０００７】
【特許文献１】特開平８−１９９７０５号公報
【発明の開示】
【発明が解決しようとする課題】
【０００８】
本発明の目的は、上記の問題を解決し、軽量性に優れたポリオレフィン系硬質発泡体を用いつつも、良好なピンナップ性と防炎性を発揮し得る防炎パネルを提供することにある。
【課題を解決するための手段】
【０００９】
請求項１記載の防炎パネルは、個々の気泡が厚み方向に配向しているポリオレフィン系樹脂発泡体の両面に、前記ポリオレフィン系樹脂発泡体の発泡性シート原反を加熱発泡する際に生じる面内方向の発泡力を抑制する為の面材が積層されてなる芯材の少なくとも片面に、金属シート及び／又は防炎処理が施された面材が積層されてなることを特徴とする。
【００１０】
請求項２記載の防炎パネルは、請求項１記載の防炎パネルであって、金属シートがアルミニウムシートであることを特徴とする。
【００１１】
以下、本発明を詳細に説明する。
【００１２】
本発明における芯材は、個々の気泡が厚み方向に配向している、ポリオレフィン系樹脂発泡体の両面に、前記ポリオレフィン系樹脂発泡体の発泡性原反シートを加熱発泡する際に生じる面内方向の発泡力を抑制する為の面材が積層されてなるものである。
【００１３】
上記芯材の製造方法としては、特に限定されないが、例えば、ポリオレフィン系樹脂およびジオキシム化合物、ビスマレイミド、ジビニルベンゼン、アリル系多官能モノマー、（メタ）アクリル系多官能モノマーおよびキノン化合物から選択される少なくとも１種類の変性用モノマーと溶融混和して得られる変性ポリオレフィン１００重量部に対して、アゾジカルボンアミド等の熱分解型化学発泡剤を２〜２０重量部を分散させ、これを一旦シート状に成形して発泡性シート原反とした後、得られた発泡性シート原反の両面に面材を融着させ、原反を熱分解型化学発泡剤の分解温度以上に加熱して、該面材によって面内方向に生じる発泡力を抑制しつつこれを厚み方向にのみ発泡させる方法が挙げられる。
【００１４】
ポリオレフィン系樹脂を上記のように変性させることで、成形された発泡性シート原反は架橋度が低いにも拘らず、これを常圧で発泡させ、さらに発泡方向に異方性を持たせることが可能となる。
【００１５】
ここで架橋度が低いとはゲル分率が２５％以下であることをいう。一般的にゲル分率の測定は、サンプルの初期重量と、サンプルを１２０℃の熱キシレン中で２４時間で溶解させたもののゲル分を乾燥させたものとの重量比で表現する。
【００１６】
本発明におけるポリオレフィン系樹脂とは、オレフィン性モノマーの（共）重合体であり、特に限定されるものではないが、例えば、低密度ポリエチレン、高密度ポリエチレン、直鎖状低密度ポリエチレン等のポリエチレン、ホモタイプポリプロピレン、ランダム
タイプポリプロピレン、ブロックタイプポリプロピレン等のポリプロピレン、ポリブテン、エチレン−プロピレン共重合体、エチレン−プロピレン−ジエン三元共重合体、エチレン−ブテン共重合体、エチレン−酢酸ビニル共重合体、エチレン−アクリル酸エステル共重合体等のエチレンを主成分とする共重合体などから選ばれる１種もしくは２種以上の単体および混合物を意味する。尚、ここで言う「（共）重合体」とは「重合体」または「共重合体」を意味する。
【００１７】
上記ポリオレフィン系樹脂には３０重量％を下回る範囲で、他の樹脂、例えば、ポリスチレン、スチレン系エラストマーなどがブレンドされていても良い。しかし３０重量％を上回るとポリオレフィンの特徴（軽量、耐薬品性、柔軟性、弾性等）が発揮できないばかりか、発泡に必要な溶融粘度を確保することが困難となる場合がある。本発明でのポリオレフィン系樹脂としては、特にポリエチレンやポリプロピレンの１種もしくは２種以上が好適に用いられる。
【００１８】
熱分解型化学発泡剤は、加熱により分解ガスを発生するもので有れば特に限定されるものではなく、次ぎのものが例示される。アゾジカルボンアミド、ベンゼンスルホニルヒドラジド、ジニトロソペンタメチレンテトラミン、トルエンスルホニルヒドラジド、４，４−オキシビス（ベンゼンスルホニルヒドラジド）。これらは単独であるいは２種以上が混合されて用いられる。その中でもアゾジカルボンアミドが好適に用いられる。
【００１９】
発泡性シート原反の賦形方法としては、押出成形の他、プレス成形、ブロー成形、カレンダリング成形、射出成形など、プラスチックの成形加工で一般的に行われる方法が適用可能である。しかしスクリュー押出機より吐出する発泡性樹脂組成物を直接賦形する方法が、生産性の観点から好ましい。この場合は、一定寸法幅の連続発泡性シートを得ることができる。
【００２０】
発泡性シート原反の両面に面材を積層する方法は特に限定されるものではないが、例えば、（イ）一旦冷却固化した発泡性シートに面材を加熱しながら貼付する方法、（ロ）発泡性シートを溶融状態になるまで加熱しておき、これを面材に熱融着する方法、（ハ）発泡性シートに面材を接着剤で貼り合わせる方法などが挙げられる。
【００２１】
発泡性複合シートすなわち芯材の厚み精度を確保するには方法（イ）または（ハ）が最も好ましい。方法（ロ）の熱融着法としては、例えば、Ｔダイから押し出された直後の溶融状態の発泡性シート原反の少なくとも片面に面材を軽く積層した状態で、これらを対向状の冷却ロール間を通過させ、ロールの押圧力で両者を一体化する方法が好ましい。なお、上記のように発泡性シート原反と面材を積層して一体化するとは、原反と面材を両者の界面において剥離しようとした場合に、高い割合で材料破壊が生じる程度に両者が固着されている状態を意味するものとする。
【００２２】
ポリオレフィン系樹脂発泡性シート原反の発泡方向を規制するのに使用される面材は、厚さ１ｍｍ未満のシート材である。その具体例は以下のものがある。
【００２３】
１）ガラスクロス
ガラスクロスの代表例は、ガラス繊維を抄造して得られるサーフェイスマット、ガラスロービングが織られて作成されるものである。サーフェイスマットは、ガラス短繊維同士を結着するためのバインダーを含んでいてもよい。該バインダーは、面材の引張強度が上記範囲を満たすものであれば特に限定されず、例えば、ポリビニルアルコール、飽和ポリエステル、アクリル系樹脂などの熱可塑性樹脂や、エポキシ樹脂、不飽和ポリエステルなどの熱硬化性樹脂が挙げられる。
【００２４】
２）カーボンマット
３）織布、不織布、寒冷紗、ニードルパンチ
これらを構成する有機繊維としてはポリエステル繊維、アクリル繊維、ナイロン繊維、炭素繊維、アラミド繊維等が挙げられる。また、綿やケナフ等の天然繊維等がある。
【００２５】
４）紙類
紙類としては、パルプ系（セルロース含有量９０％以上）等がある。
【００２６】
面材の目付重量は好ましくは１０〜３００ｇ／ｍｍ２である。目付重量が１０ｇ／ｍｍ２未満であると、ピンナップ性が得られ難くなることがあり、３００ｇ／ｍｍ２を超えると、面材の柔軟性が損なわれ、これを芯材に連続的に貼り付けることが困難となり、また面材を介して発泡性シートを加熱することが難しくなるため面材と発泡性シートが均一に融着せず剥離等により気泡構造が不均一となる。
【００２７】
発泡性シート原反の発泡は、通常、熱分解型化学発泡剤の分解温度以上、熱可塑性樹脂の熱分解温度以下の温度範囲で行われる。特に連続式発泡装置としては、加熱炉の出口側で発泡体を引き取りながら発泡させる引き取り式発泡器の他、ベルト式発泡器、縦型または横型発泡炉、熱風恒温槽など、あるいは熱浴中で発泡を行うオイルバス、メタルバス、ソルトバスなどが使用される。
【００２８】
上記方法で製造された発泡体は、気泡径の長軸が厚み方向に配列しており、圧縮強度に優れた物性を示す。
【００２９】
上記発泡体の発泡倍率としては、特に限定されないが、軽量性とピンアップ性のバランスの点で、５〜３０倍であることが好ましい。
【００３０】
本発明においては、上記芯材が用いられることで、ピンナップ性に優れたものとなる。ここでピンナップ性とは、ピンをパネル類に刺し固定する機能を指す。一般的に発泡スチロールやウレタン系の高倍率発泡体ではピンナップ性が劣る傾向がある。インシュレーションボードやコルク、バルサ材など繊維を含む素材は、通常良好なピンナップ性が得られる、これは、指したピンに繊維層が絡むことで固定保持機能が発生することに起因していると考えられる。樹脂プレートや無機系ボードでは堅すぎて通常ピンを刺すことは困難である。
【００３１】
本発明においては、上記のような気泡が厚み方向に配向している、ポリオレフィン系樹脂発泡体の両面に、前記ポリオレフィン系樹脂発泡体の発泡性シート原反を加熱発泡する際に生じる面内方向の発泡力を抑制する為の面材が積層されてなる芯材を用いることで、表面に積層された面材によりピンの固定保持性を向上する効果、及び、ポリオレフィン系樹脂発泡体の面材に接する部分に密度の高いスキン層が形成されることによりピンの固定保持性を向上する効果などが発揮されるためと推定される。
【００３２】
従って、ポリオレフィン系樹脂発泡体の発泡倍率を高くしても、良好なピンナップ性が得られるので、芯材の比重を合板の１／３以下にすることも可能である。
【００３３】
本発明の防炎パネルは、上記芯材の少なくとも片面に、金属シート及び／又は防炎処理が施された面材が積層されてなるものである。
【００３４】
上記金属シートとしては、特に限定されないが、アルミニウムシートが軽量性と防炎性のバランスに優れている点で好ましい。
上記アルミニウムシートを単独で用いる場合にはその厚みは５〜８０μｍが好ましい。
厚みが５μｍ未満の場合には、防炎性が不十分となり、５０μｍを超えるとピンアップ性及び軽量性が損なわれるからである。
【００３５】
上記防炎処理が施された面材としては、特に限定されず、例えば、水酸化アルミニウム及びガラス繊維等の無機物を配合した不燃紙などが挙げられが、中でも、水酸化アルミニウム及びガラス繊維等の無機物を配合した不燃紙が好ましい。これは、火炎が不燃紙に達し、燃焼開始温度に達すると配合されている水酸化アルミニウムと酸素が反応し吸熱反応を開始し、その際、酸化反応により水が析出され自己消化作用が発生する。従って、不燃紙自体の延焼をとどめる効果が発生するとともに、表層の延焼が食い止められることで、雰囲気温度の上昇を抑えかつ不燃紙から発生した水分により芯材の延焼も最低限にとどめる効果が期待されるためである。
上記面材の目付重量は好ましくは３０ｇ／ｍ２以上、さらに好ましくは５０〜３００ｇ／ｍ２である。目付重量が少なすぎると防炎性が不十分となり、多すぎると芯材へ積層しづらくなるからである。
【００３６】
上記において、防炎性が施された面材と芯材との間に金属シートを介在させた場合には、芯材表面への直接的な火炎が芯材へ接することを食いとどめる他に、燃焼を発生させる酸素の供給を遮断する効果が期待され、この場合には更に防炎効果が向上する点で好ましい。
【００３７】
上記金属シート及び／又は防炎処理が施された面材の積層構成としては特に限定されず、単層でもよいし複層であっても良い、また、各々が交互に積層されたものであってもよい。
【発明の効果】
【００３８】
本発明の防炎パネルは、個々の気泡が厚み方向に配向している、ポリオレフィン系樹脂発泡体の両面に、前記ポリオレフィン系樹脂発泡体の発泡性シート原反を加熱発泡する際に生じる面内方向の発泡力を抑制する為の面材が積層されてなる芯材の少なくとも片面に、金属シート及び／又は防炎処理が施された面材が積層されてなることを特徴とするので、軽量で且つピンナップ性と防炎性を兼ね備えた防炎パネルを提供することができる。
【００３９】
金属シートがアルミニウムシートである場合には、軽量性と防炎性のバランスが向上し、上記効果は更に確実なものとなる。
【実施例】
【００４０】
本発明を実施例によってより具体的に説明する。尚、本発明は下記実施例のみに限定されるものではない。
【００４１】
（実施例１）
ｉ）発泡性樹脂組成物の製造
（１）変性ポリオレフィン系樹脂の調製
変性用スクリュー押出機として、ＢＴ４０（プラスチック工学研究所社製）同方向回転２軸スクリュー押出機を用いた。これはセルフワイピング２条スクリューを備え、そのＬ／Ｄは３５、Ｄは３９ｍｍである。シリンダーバレルは押出機の上流から下流側へ第１〜４バレルからなり、ダイは３穴ストランドダイであり、揮発分を回収するため第４バレルに真空ベントが設置されている。
【００４２】
操作条件は下記の通りである。
【００４３】
・シリンダーバレル設定温度：第１バレル；１８０℃
第２バレル；２２０℃
第３バレル；２２０℃
第４バレル；２２０℃
ダ      イ；２２０℃
・スクリュー回転数：１５０ｒｐｍ
【００４４】
上記構成の変性用スクリュー押出機に、まず、ポリオレフィン系樹脂およびジオキシム化合物をその後端ホッパーから別々に投入し両者を溶融混和し、変性樹脂を得た。このとき、押出機内で発生した揮発分は真空ベントにより真空引きした。
【００４５】
ポリオレフィン系樹脂はポリプロピレンランダム共重合体（三菱化学製「ＥＧ８」、ＭＩ；０．８ｇ／１０分、密度；０．９ｇ／ｃｍ３）であり、その供給量は１０ｋｇ／ｈとした。
【００４６】
変性用モノマーはｐ−キノンジオキシム（大内新興化学社製「バルノックＧＭ−Ｐ」）であり、その供給量はポリオレフィン系樹脂１００重量部に対して０．７５重量部とした。
【００４７】
ポリオレフィン系樹脂とジオキシム化合物の溶融混和によって得られた変性樹脂を、ストランドダイから吐出し、水冷し、ペレタイザーで切断して、変性樹脂のペレットを得た。
【００４８】
（２）発泡性樹脂組成物の調製と複合シートの調製
発泡剤混練用スクリュー押出機はＴＥＸ−４４型（日本製鋼所社製）同方向回転２軸スクリュー押出機であり、これはセルフワイピング２条スクリューを備え、そのＬ／Ｄは４５．５、Ｄは４７ｍｍである。シリンダーバレルは押出機の上流から下流側へ第１〜１２バレルからなり、成形ダイは出口幅５００ｍｍ、出口隙間３．５ｍｍのＴダイである。
【００４９】
温度設定区分は下記の通りである。
【００５０】
第１バレルは常時冷却
第１ゾーン；第２〜４バレル
第２ゾーン；第５〜８バレル
第３ゾーン；第９〜１２バレル
第４ゾーン；ダイおよびアダプター部
【００５１】
発泡剤を供給するために第６バレルにサイドフィーダーが設置され、揮発分を回収するため第１１バレルに真空ベントが設置されている。
【００５２】
操作条件は下記の通りである。
【００５３】
・シリンダーバレル設定温度：第１バレル；１５０℃
第２バレル；１７０℃
第３バレル；１８０℃
第４バレル；１６０℃
・スクリュー回転数：４０ｒｐｍ
【００５４】
上述のようにして得られた変性樹脂を反応用スクリュー押出機から発泡剤混練用スクリュー押出機に供給した。変性樹脂の供給量は２０ｋｇ／ｈとした。また、同押出機にそのサイドフィーダーから発泡剤を供給し、分散させた。発泡剤はアゾジカルボンアミド（ＡＤＣＡ）であり、その供給量は１．２ｋｇ／ｈとした。
【００５５】
こうして変性樹脂と発泡剤の混練によって得られた発泡性樹脂組成物を、Ｔダイから押し出し、３本冷却ロールに通す際に、発泡性樹脂組成物シートの表面、裏面の両面に、面材として、ポリエチレンテレフタレート製の不織布（東洋紡績社製、「スパンポンドエクーレ６３０１Ａ」、目付重量３０ｇ／ｍ２、引張り強度：縦１．６ｋｇ／ｃｍ、横１．２ｋｇ／ｃｍ）を熱融着し、幅４６０ｍｍ、厚さ３．４ｍｍのポリオレフィン系樹脂発泡性複合シートを得た。
【００５６】
（３）  発泡
得られたポリオレフィン系樹脂発泡複合シートを加熱ゾーンを有する連続発泡機にて、２３０℃で約８分間加熱発泡させ、厚さ７ｍｍの複合発泡体を得た。得られた複合発泡体を構成するポリオレフィン系樹脂発泡体は、気泡が厚み方向に配向し、発泡倍率は１０倍であった。
【００５７】
得られた複合発泡体を芯材とし、図１に示すように、防炎処理が施された面材（以下、「不燃紙」ともいう）１、アルミニウムシート２１(厚み７μｍ)、芯材３、アルミニウムシート２２(厚み７μｍ)、普通紙４（目付重量６０ｇ／ｍ２）、がこの順に積層された防炎パネル５を作成した。尚、不燃紙１としては、水酸化アルミニウム及びガラス繊維等の無機物を配合した不燃紙（リンテック社製、「セラフォームＷ−１３５ＡＦ」、目付重量１３５ｇ／ｍ２）を用いた。
【００５８】
積層方法としては、不燃紙１とアルミニウムシート２１とをポリエチレン系フィルムを介して熱ラミネート成形したものにロールコーターを用いてウレタン系反応型ホットメルト接着剤を塗布した後、芯材３の上面に加熱加圧して積層し、また、普通紙４とアルミニウムシート２２とをポリエチレン系フィルムを介して熱ラミネート成形したものにロールコーターを用いてウレタン系反応型ホットメルト接着剤を塗布した後、芯材３の下面に加熱加圧して積層した。
【００５９】
（実施例２）
不燃紙１として、水酸化アルミニウム及びガラス繊維等の無機物を配合した不燃紙（リンテック社製、「セラフォームＨＣ−１８０Ａ」、目付重量１８０ｇ／ｍ２）を用いたこと以外は実施例１と同様にして防炎パネルを作成した。
【００６０】
（実施例３）
不燃紙１として、水酸化アルミニウム及びガラス繊維等の無機物を配合した不燃紙（三善製紙社製、「サンウォール」、目付重量１２０ｇ／ｍ２）を用いたこと以外は実施例１と同様にして防炎パネルを作成した。
【００６１】
（実施例４）
アルミニウムシートを用いなかったこと以外は実施例１と同様にして防炎パネルを作成した。
【００６２】
（比較例１）
芯材３の両面に、不燃紙１（リンテック社製、「セラフォームＷ−１３５ＡＦ」、目付重量１３５ｇ／ｍ２）を積層した防炎パネルを作成した。
【００６３】
（比較例２）
発泡スチロール（厚み７ｍｍ、発泡倍率３０倍）の両面に不燃紙（リンテック社製、「セラフォームＷ−１３５ＡＦ」、目付重量１３５ｇ／ｍ２）が積層された防炎パネルを作成した。
【００６４】
（比較例３）
芯材３として発泡スチロール（厚み７ｍｍ、発泡倍率３０倍）を用いたこと以外は実施例２と同様にして防炎パネルを作成した。
【００６５】
上記実施例及び比較例について、防炎性能、ピンナップ性を評価した。尚、防炎性能は４５°メッケルバーナー法（防炎協会における展示パネル用防炎試験に準拠）により評価した。評価結果は表１に示した。
【００６６】
【表１】
2006225931.tif 000003
【００６７】
表１より明らかなように、本発明の防炎パネルは、高い防炎性能を有しつつも、軽量でピンナップ性に優れることが判明した。
【図面の簡単な説明】
【００６８】
【図１】本発明の防炎パネルの一例を示す模式断面図である。
【符号の説明】
【００６９】
１  防炎処理が施された面材（不燃紙）
２１，２２  金属シート（アルミニウムシート）
３  芯材
４  普通紙
５  防炎パネル
【図１】
2006225931.tif 000004